(57)【要約】【課題】容易に得ることができ、更に穴又は凹凸を表面に有する部材に積層された場合に表面の平坦性を高めることができる樹脂組成物を提供する。【解決手段】本発明に係る樹脂組成物は、エポキシ樹脂と、硬化剤と、充填剤とを含む。上記充填剤は、ビニル基を有するシランカップリング剤により表面処理されている。本発明に係る樹脂組成物では、上記エポキシ樹脂と上記硬化剤との合計１００重量部に対して、上記充填剤の含有量が１６０重量部以上、９００重量部以下である。【選択図】図１
2012041510.tif 000002
【特許請求の範囲】
【請求項１】
エポキシ樹脂と、硬化剤と、充填剤とを含み、
前記充填剤が、ビニル基を有するシランカップリング剤により表面処理されており、
前記エポキシ樹脂と前記硬化剤との合計１００重量部に対して、前記充填剤の含有量が１６０重量部以上、９００重量部以下である、樹脂組成物。
【請求項２】
前記エポキシ樹脂が、ビスフェノールＳ型エポキシ樹脂である、請求項１に記載の樹脂組成物。
【請求項３】
前記硬化剤が、シアネートエステル樹脂又はフェノール化合物である、請求項１又は２に記載の樹脂組成物。
【請求項４】
前記充填剤がシリカである、請求項１〜３のいずれか１項に記載の樹脂組成物。
【請求項５】
請求項１〜４のいずれか１項に記載の樹脂組成物がフィルム状に成形されたＢステージフィルム。
【請求項６】
基材と、
前記基材の一方の表面に積層された請求項５に記載のＢステージフィルムとを備える、積層フィルム。
【請求項７】
回路基板と、
前記回路基板の回路が形成された表面に積層された硬化物層とを備え、
前記硬化物層が、請求項１〜４のいずれか１項に記載の樹脂組成物又は該樹脂組成物がフィルム状に成形されたＢステージフィルムを硬化させることにより形成されている、多層基板。
【請求項８】
回路基板と、
前記回路基板の表面上に積層された複数層の硬化物層とを備え、
前記複数層の硬化物層の内の前記回路基板側とは反対の外側の表面に位置する硬化物層が、請求項１〜４のいずれか１項に記載の樹脂組成物又は該樹脂組成物がフィルム状に成形されたＢステージフィルムを硬化させることにより形成されている、多層基板。
【発明の詳細な説明】
【技術分野】
【０００１】
本発明は、例えば、多層基板の絶縁層を形成するために用いられる樹脂組成物に関し、より詳細には、エポキシ樹脂と硬化剤と充填剤とを含む樹脂組成物、並びに該樹脂組成物を用いたＢステージフィルム、積層フィルム及び多層基板に関する。
【背景技術】
【０００２】
従来、積層板及びプリント配線板等の電子部品を得るために、様々な樹脂組成物が用いられている。例えば、多層プリント配線板では、内部の層間を絶縁するための絶縁層を形成したり、表層部分に位置する絶縁層を形成したりするために、樹脂組成物が用いられている。
【０００３】
上記樹脂組成物の一例として、下記の特許文献１には、シアネート樹脂と、フェノール樹脂と、無機充填剤とを含む樹脂組成物が開示されている。ここでは、樹脂組成物の難燃性及び耐熱性が高く、線膨張率が低いことが記載されている。また、特許文献１には、シアネート樹脂の反応性を向上させるために、エポキシ樹脂を用いることが好ましいことが記載されている。
【０００４】
下記の特許文献２には、シアネートエステル樹脂と、アントラセン型エポキシ樹脂と、フェノキシ樹脂などの熱可塑性樹脂とを含む樹脂組成物が開示されている。ここでは、樹脂組成物の熱膨張率が低いこと、並びにスミアの除去が容易である絶縁層を形成できることが記載されている。
【先行技術文献】
【特許文献】
【０００５】
【特許文献１】特開２００３−０９６２９６号公報
【特許文献２】特開２００７−２９１３６８号公報
【発明の概要】
【発明が解決しようとする課題】
【０００６】
多層プリント配線板の絶縁層には、該絶縁層に積層される他の絶縁層又は回路などと剥離が生じ難いことが強く求められる。このため、上記絶縁層では、熱により寸法が大きく変化しないことが望まれる。すなわち、上記絶縁層の線膨張率が低いことが望ましい。
【０００７】
また、近年、パッケージの高密度化に伴い、該パッケージに用いられている基板がそりやすくなっている。このため、基板のそりを小さくする要求が非常に高まっている。基板のそりを十分に抑制するためには、基板上に積層される上記絶縁層の線膨張率を大幅に下げる必要がある。
【０００８】
しかしながら、特許文献１〜２に記載のような従来の樹脂組成物を用いた場合には、該樹脂組成物の硬化物の熱による寸法変化を十分に小さくすることができないことがあり、上記絶縁層の線膨張率が比較的高くなることがある。
【０００９】
さらに、従来の樹脂組成物が穴又は凹凸を表面に有する基板上などに塗布されたときには、穴埋め性又は凹凸追従性が十分に得られないことがあり、その結果、積層された樹脂組成物の表面が十分に平坦にならないことがある。
【００１０】
本発明の目的は、容易に得ることができ、更に穴又は凹凸を表面に有する部材に積層された場合に、表面の平滑性を高めることができる樹脂組成物、並びに該樹脂組成物を用いたＢステージフィルム、積層フィルム及び多層基板を提供することである。
【００１１】
本発明の限定的な目的は、熱による寸法変化が小さい硬化物を得ることができる樹脂組成物、並びに該樹脂組成物を用いたＢステージフィルム、積層フィルム及び多層基板を提供することである。
【課題を解決するための手段】
【００１２】
本発明の広い局面によれば、エポキシ樹脂と、硬化剤と、充填剤とを含み、該充填剤が、ビニル基を有するシランカップリング剤により表面処理されており、上記エポキシ樹脂と上記硬化剤との合計１００重量部に対して、上記充填剤の含有量が１６０重量部以上、９００重量部以下である、樹脂組成物が提供される。
【００１３】
本発明に係る樹脂組成物のある特定の局面では、上記エポキシ樹脂は、ビスフェノールＳ型エポキシ樹脂である。
【００１４】
本発明に係る樹脂組成物の他の特定の局面では、上記硬化剤は、シアネートエステル樹脂又はフェノール化合物である。
【００１５】
本発明に係る樹脂組成物のさらに他の特定の局面では、上記充填剤はシリカである。
【００１６】
本発明に係るＢステージフィルムは、本発明に従って構成された樹脂組成物がフィルム状に成形されたＢステージフィルムである。
【００１７】
本発明に係る積層フィルムは、基材と、該基材の一方の表面に積層されており、かつ本発明に従って構成されたＢステージフィルムとを備える。
【００１８】
本発明に係る多層基板は、回路基板と、該回路基板の回路が形成された表面に積層された硬化物層とを備えており、上記硬化物層が、本発明に従って構成された樹脂組成物又は該樹脂組成物がフィルム状に成形されたＢステージフィルムを硬化させることにより形成されている。
【００１９】
本発明に係る多層基板は、回路基板と、該回路基板の表面上に積層された複数層の硬化物層とを備え、上記複数層の硬化物層の内の上記回路基板側とは反対の外側の表面に位置する硬化物層が本発明に従って構成された樹脂組成物又は該樹脂組成物がフィルム状に成形されたＢステージフィルムを硬化させることにより形成されている。
【発明の効果】
【００２０】
本発明に係る樹脂組成物は、エポキシ樹脂と硬化剤と充填剤とを含み、該充填剤がビニル基を有するシランカップリング剤により表面処理されているので、エポキシ樹脂と硬化剤との合計１００重量部に対する充填剤の含有量が１６０重量部以上、９００重量部以下であって、該充填剤の含有量が比較的多いにもかかわらず、樹脂組成物又はＢステージフィルムが穴又は凹凸を表面に有する部材に積層された場合に、樹脂組成物又はＢステージフィルムの硬化後の表面の平滑性を高めることができる。さらに、本発明では、充填剤がビニル基を有するシランカップリング剤により表面処理されているので、該充填剤を用いて、樹脂組成物を容易に得ることができる。
【図面の簡単な説明】
【００２１】
【図１】図１は、本発明の一実施形態に係る樹脂組成物を用いた多層基板を模式的に示す部分切欠正面断面図である。
【発明を実施するための形態】
【００２２】
以下、本発明の詳細を説明する。
【００２３】
（樹脂組成物）
本発明に係る樹脂組成物は、エポキシ樹脂と、硬化剤と、充填剤とを含む。該充填剤は、ビニル基を有するシランカップリング剤により表面処理されている。
【００２４】
本発明に係る樹脂組成物では、上記エポキシ樹脂と上記硬化剤との合計１００重量部に対して、上記充填剤の含有量は１６０重量部以上、９００重量部以下である。
【００２５】
エポキシ樹脂を含む樹脂組成物及びＢステージフィルムにおいて、それらの硬化物の熱による寸法変化を小さくするためには、すなわち線膨張率を低くするためには、シリカなどの充填剤を多く配合する必要がある。
【００２６】
しかしながら、充填剤を多く配合した従来の樹脂組成物又は該樹脂組成物がフィルム状に成形されたＢステージフィルムでは、該樹脂組成物又はＢステージフィルムの回路基板の穴又は凹凸に対する埋め込み性が比較的低い。埋め込み性が低いと、回路基板上に積層された樹脂組成物及び該樹脂組成物の硬化物の上面の平坦性が低くなる。
樹脂組成物又はＢステージフィルムの回路基板の穴又は凹凸に対する埋め込み性は特に、エポキシ樹脂と硬化剤との合計１００重量部に対する充填剤の含有量が１６０重量部以上である樹脂組成物ではより一層低くなり、充填剤の含有量が２００重量部以上である樹脂組成物ではさらに一層低くなる。
【００２７】
これに対して、本発明に係る樹脂組成物の上記組成の採用により、該樹脂組成物又はＢステージフィルムが穴又は凹凸を表面に有する部材に積層された場合に、エポキシ樹脂と硬化剤との合計１００重量部に対する充填剤の含有量が１６０重量部以上であって、該充填剤の含有量が比較的多いにもかかわらず、樹脂組成物又はＢステージフィルムの回路基板の穴又は凹凸に対する埋め込み性を高めることができる。その結果、樹脂組成物又はＢステージフィルムを各種パターンに積層又はラミネートした後の表面の平滑性を高めることができる。さらに、各種パターンに積層又はラミネートされた樹脂組成物又はＢステージフィルムが硬化された後の硬化物の表面の平滑性を高めることができ、さらに基板作成工程で生じる薬液処理によるウエット工程後の硬化物の表面の平滑性を高めることができる。樹脂組成物、樹脂組成物の硬化物、Ｂステージフィルム又はＢステージフィルムの硬化物の表面が平坦であると、該平坦な表面に、銅回路などの回路パターンを容易に形成できる。また、硬化物の表面が凹凸である場合に、銅回路を形成したときに凹部部分に意図せずに銅が侵入して生じる回路間のショートが生じやすいのに対し、硬化物の表面が平坦であると、回路間のショートを生じ難くすることができる。
【００２８】
また、充填剤を多く含む樹脂組成物において、ビニル基を有するシランカップリング剤により表面処理された充填剤を用いることにより、表面に光沢がでるほどに樹脂組成物の硬化物及びＢステージフィルムの硬化物の表面の平坦性を高めることができる。さらに、上記ビニル基を有するシランカップリング剤により充填剤が表面処理されていることによって、薬液処理により樹脂表面をあらす工程において微細な表面形状を維持することができる。このため、本発明に係る樹脂組成物及びＢステージフィルムは、表面層を形成するために好適に用いられる。
【００２９】
穴又は凹凸を表面に有する部材上に配置された樹脂組成物の硬化物及びＢステージフィルムの硬化物の上面の凹凸は小さく、該硬化物の上面の算術平均粗さＲａは小さいことが好ましい。この場合には、硬化物の上面に導電層を形成し、該導電層をエッチング処理して微細な回路を形成する際に、除去されるべき導電層部分の除去が容易になる。導電層を容易に除去できるので、該導電層を除去するために高濃度の薬液で長時間処理する必要がなくなる。このため、硬化物の表面の劣化、及び除去されるべきではない導電層部分が部分的に除去されるのを抑制できる。
【００３０】
また、本発明に係る樹脂組成物では、エポキシ樹脂と硬化剤との合計１００重量部に対して、充填剤の含有量が１６０重量部以上であると、硬化物の熱による寸法変化が小さくなり、すなわち線膨張率が低くなる。例えば、０〜５０℃での硬化物の平均線膨張率を２０ｐｐｍ／℃以下にすることができる。この結果、リフロー工程などで硬化物が高温に晒されても、硬化物の寸法が大きく変化し難くなり、硬化物の剥離が生じ難くなる。本発明に係る樹脂組成物では、硬化物の寸法が大きく変化し難いため、近年の高密度化されたパッケージにおいて、該パッケージに用いられている基板の反りを十分に抑制することができる。
【００３１】
本発明では、エポキシ樹脂と硬化剤との合計１００重量部に対して、充填剤の含有量が１６０重量部以上であるにも関わらず、硬化物の線膨張率を低くすることができ、しかも樹脂組成物又はＢステージフィルムを各種パターンに積層又はラミネートした後の表面の平滑性を高めることができ、各種パターンに積層又はラミネートされた樹脂組成物又はＢステージフィルムが硬化された後の硬化物の表面の平滑性を高めることができ、さらに基板作成工程で生じる薬液処理によるウエット工程後の硬化物の表面の平滑性を高めることができる。
【００３２】
また、ビニル基を有するシランカップリング剤により表面処理された充填剤を溶剤に分散させたスラリーは、貯蔵安定性が比較的高い。従って、上記スラリーを大量に調製し、該スラリーを用いて樹脂組成物を調製することにより、樹脂組成物を効率よくかつ容易に得ることができる。
【００３３】
なお、上記「貯蔵安定性」とは、表面処理された充填剤を含むスラリーの経時での色の変化を示し、又はシランカップリング剤により表面処理された充填剤とエポキシ樹脂と硬化剤とを含む樹脂組成物又はＢステージフィルムの経時での色の変化を示す。表面処理された充填剤を含むスラリー、樹脂組成物又はＢステージフィルムの色の変化が少ないほど、貯蔵安定性に優れ、色の変化がないと貯蔵安定性に特に優れる。
【００３４】
硬化物の熱による寸法変化をより一層小さくし、かつ硬化物の剥離をより一層抑制する観点からは、本発明に係る樹脂組成物の硬化物の０〜５０℃での平均線膨張率は、好ましくは銅と同程度の１７ｐｐｍ／℃以下、より好ましくは１５ｐｐｍ／℃以下、更に好ましくは１１ｐｐｍ／℃以下である。
【００３５】
回路基板上の穴又は凹凸に対して埋め込まれた後の樹脂組成物、該樹脂組成物の硬化物、Ｂステージフィルム又は該Ｂステージフィルムの硬化物の上面の算術平均粗さＲａは、好ましくは１５０ｎｍ以下、より好ましくは１００ｎｍ以下、最も好ましくは５０ｎｍ以下である。上記算術平均粗さＲａが上記上限以下であると、樹脂組成物又はＢステージフィルムの回路基板の穴又は凹凸に対する埋め込み性及び基板上での樹脂均一性が十分に高くなる。算術平均粗さＲａは、ＪＩＳ  Ｂ０６０１−１９９４に準拠した測定法により求められる。また、基板作成工程で生じる薬液処理によるウエット工程後の硬化物の表面の算術平均粗さＲａは、好ましくは２５０ｎｍ以下、より好ましくは２００ｎｍ以下、最も好ましくは１００ｎｍ以下である。
【００３６】
以下、本発明に係る樹脂組成物に含まれているエポキシ樹脂、硬化剤及び充填剤などの詳細を説明する。
【００３７】
［エポキシ樹脂］
本発明に係る樹脂組成物に含まれているエポキシ樹脂は特に限定されない。該エポキシ樹脂として、従来公知のエポキシ樹脂を用いることができる。該エポキシ樹脂は、少なくとも１つのエポキシ基を有する有機化合物をいう。エポキシ樹脂は、１種のみが用いられてもよく、２種以上が併用されてもよい。
【００３８】
上記エポキシ樹脂としては、ビスフェノールＡ型エポキシ樹脂、ビスフェノールＦ型エポキシ樹脂、ビスフェノールＳ型エポキシ樹脂、フェノールノボラック型エポキシ樹脂、ビフェノール型エポキシ樹脂、ナフタレン型エポキシ樹脂、フルオレン型エポキシ樹脂、フェノールアラルキル型エポキシ樹脂、ナフトールアラルキル型エポキシ樹脂、ジシクロペンタジエン型エポキシ樹脂、アントラセン型エポキシ樹脂、アダマンタン骨格を有するエポキシ樹脂、トリシクロデカン骨格を有するエポキシ樹脂、及びトリアジン核を骨格に有するエポキシ樹脂等が挙げられる。
【００３９】
上記エポキシ樹脂は、ビスフェノールＳ型エポキシ樹脂であることが好ましい。ビスフェノールＳ型エポキシ樹脂の使用により、硬化物の熱による寸法変化をより一層小さくすることができ、かつ凹凸表面に埋め込まれた樹脂組成物及びＢステージフィルムの表面の平坦性をより一層高めることができる。
【００４０】
また、従来のエポキシ樹脂を含む樹脂組成物において、硬化物の熱による寸法変化を小さくするためには、すなわち線膨張率を低くするためには、シリカなどの充填剤を多く配合する必要がある。また、多層プリント配線板などの多層基板では、硬化物の表面には平坦性が求められる一方で、導電層の密着性を高めたり、ビア内のスミアを除去したりするために硬化物の表面が粗化処理又はデスミア処理されることがある。硬化物の線膨張率を低くするために充填剤を多く配合すると、樹脂組成物の硬化物の表面を粗化処理又はデスミア処理したときに、表面の表面粗さが大きくなる。
【００４１】
特にエポキシ樹脂と硬化剤との合計１００重量部に対する充填剤の含有量が１６０重量部以上である樹脂組成物では、粗化処理又はデスミア処理された硬化物の表面の表面粗さが大きくなりやすく、充填剤の含有量が４００重量部以上である樹脂組成物では、粗化処理又はデスミア処理された硬化物の表面の表面粗さがかなり大きくなり、粗化処理及びデスミア処理の制御が困難となる。一方で、例えばビスフェノールＡ型エポキシ樹脂を使用した場合、０〜５０℃での平均線膨張率１１ｐｐｍ以下を達成しようとした場合、エポキシ樹脂と硬化剤との合計１００重量部に対する充填剤の含有量が４００重量部以下であると、硬化物の上記平均線膨張率が１１ｐｐｍよりも大きくなる。これに対して、ビスフェノールＳ型エポキシ樹脂の使用により、硬化物の熱による寸法変化をより一層小さくすることができ、充填剤の含有量が４００重量部以下でも、上記平均線膨張率１１ｐｐｍ以下を達成することができ、しかも粗化処理又はデスミア処理された硬化物の表面の表面粗さをより一層小さくすることができる。上記ビスフェノールＳ型エポキシ樹脂の使用により、充填剤の含有量が比較的少なく４００重量部以下であっても、硬化物の線膨張率が充分に低くなる。従って、例えば、０〜５０℃での平均線膨張率が１１ｐｐｍ／℃以下である硬化物を得るために、上記エポキシ樹脂は、ビスフェノールＳ型エポキシ樹脂であることが好ましい。
【００４２】
上記ビスフェノールＳ型エポキシ樹脂の市販品としては、ＤＩＣ社製の「ＥＸＡ−１５１４」及び「ＥＸＡ−１５１７」、並びにＪＥＲ社製の「ＹＬ７４８７」及び「ＹＬ７４５９」等が挙げられる。
【００４３】
硬化物の熱による寸法変化をより一層小さくし、かつ粗化処理又はデスミア処理された硬化物の表面の表面粗さをより一層小さくする観点からは、上記ビスフェノールＳ型エポキシ樹脂は、２官能以上のビスフェノールＳ型エポキシ樹脂であることが好ましい。
【００４４】
粗化処理又はデスミア処理された硬化物の表面の表面粗さをより一層小さくする観点からは、上記エポキシ樹脂のエポキシ当量は、９０〜１０００の範囲内であることが好ましい。該エポキシ当量は好ましくは１００以上、より好ましくは８００以下である。
【００４５】
（硬化剤）
本発明に係る樹脂組成物に含まれている硬化剤は特に限定されない。該硬化剤として、従来公知の硬化剤を用いることができる。硬化剤は１種のみが用いられてもよく、２種以上が併用されてもよい。
【００４６】
上記硬化剤としては、シアネートエステル樹脂（シアネートエステル硬化剤）、フェノール化合物（フェノール硬化剤）、アミン化合物、酸無水物及びジシアンジアミド等が挙げられる。なかでも、熱による寸法変化がより一層小さい硬化物を得る観点からは、上記硬化剤は、シアネートエステル樹脂又はフェノール化合物であることが好ましい。上記硬化剤は、シアネートエステル樹脂であることが好ましく、フェノール化合物であることも好ましい。上記硬化剤は、上記エポキシ樹脂のエポキシ基と反応可能な官能基を有することが好ましい。
【００４７】
上記シアネート樹脂の使用により、シリカの含有量が多いＢステージフィルムのハンドリング性を良好にすることができ、硬化物のガラス転移温度をより一層高くすることができる。上記シアネートエステル樹脂は特に限定されない。該シアネートエステル樹脂として、従来公知のシアネートエステル樹脂を用いることができる。上記シアネートエステル樹脂は、１種のみが用いられてもよく、２種以上が併用されてもよい。
【００４８】
上記シアネートエステル樹脂としては、ノボラック型シアネート樹脂及びビスフェノール型シアネート樹脂等が挙げられる。上記ビスフェノール型シアネート樹脂としては、ビスフェノールＡ型シアネート樹脂、ビスフェノールＥ型シアネート樹脂及びテトラメチルビスフェノールＦ型シアネート樹脂等が挙げられる。
【００４９】
上記シアネートエステル樹脂の市販品としては、フェノールノボラック型シアネート樹脂（Ｌｏｎｚａ社製「ＰＴ−３０」及び「ＰＴ−６０」）、並びにビスフェノールＡジシアネートがトリアジン化され、三量体とされたプレポリマー（Ｌｏｎｚａ社製「ＢＡ２３０」）等が挙げられる。
【００５０】
エポキシ樹脂と硬化剤との合計１００重量部に対する充填剤の含有量が１６０重量部以上であっても、穴又は凹凸を表面に有する部材に積層された場合の樹脂組成物又はＢステージフィルムの表面の平坦性をより一層高め、更に樹脂組成物又はＢステージフィルムを各種パターンに積層又はラミネートした後の表面の平滑性をより一層高め、各種パターンに積層又はラミネートされた樹脂組成物又はＢステージフィルムが硬化された後の硬化物の表面の平滑性をより一層高め、さらには基板作成工程で生じる薬液処理によるウエット工程後の硬化物の表面の平滑性をより一層高める観点からは、上記シアネート樹脂原料のシアネート当量は、シアネート樹脂が多量体（３量体）ではないシアネートエステル樹脂である場合、１００〜３００の範囲内であることが好ましい。該シアネート当量は、より好ましくは１２０以上、より好ましくは２５０以下である。また上記シアネート樹脂原料のシアネート当量は多量体（３量体）のシアネートエステル樹脂である場合、１３０〜５００の範囲内であることが好ましい。該シアネート当量は、より好ましくは１５０以上、より好ましくは３００以下である。上記シアネート当量は、エポキシ樹脂のエポキシ基と反応可能な官能基の官能基当量である。
【００５１】
上記フェノール化合物の使用により、硬化物と金属層との密着性をより一層高めることができる。また、上記フェノール化合物の使用により、例えば、樹脂組成物の硬化物の表面上に設けられた銅の表面を黒化処理又はＣｚ処理することにより、硬化物と銅との密着性をより一層高めることができる。上記フェノール化合物としては、ノボラック型フェノール、ビフェノール型フェノール、ナフタレン型フェノール、ジシクロペンタジエン型フェノール、アラルキル型フェノール及びジシクロペンタジエン型フェノール等が挙げられる。
【００５２】
粗化処理又はデスミア処理された硬化物の表面の表面粗さをより一層小さくする観点からは、上記フェノール化合物の水酸基当量は、１３０〜５００の範囲内であることが好ましい。該水酸基当量は、より好ましくは２２０以下、更に好ましくは１８０以下である。上記水酸基当量は、エポキシ樹脂と反応性がある、フェノール性水酸基当量である。さらに、フェノール硬化剤としてアミノトリアジン骨格を有するフェノール化合物が好ましい。上記アミノトリアジン骨格を有するフェノール化合物であれば、エポキシ樹脂と反応性がある官能基としてフェノール性水酸基とアミノ基とがあり、結果的に架橋密度が非常に高くなり、硬化物の線膨張率をより一層小さくすることができる。
【００５３】
上記硬化剤は、シアネートエステル樹脂又はフェノール化合物であることが好ましい。シアネートエステル樹脂又はフェノール化合物の使用により、熱による寸法変化がより一層小さい硬化物を得ることができ、更に粗化処理又はデスミア処理された硬化物の表面の表面粗さをより一層小さくすることができる。
【００５４】
エポキシ樹脂と硬化剤との含有量は特に限定されない。硬化剤がフェノール化合物である場合、樹脂組成物中でのエポキシ樹脂のエポキシ基の数のフェノール化合物のフェノール性水酸基の数に対する比（エポキシ基の数／フェノール性水酸基の数）は、好ましくは０．５以上、より好ましくは０．８以上、更に好ましくは１．０以上、好ましくは４．０以下、より好ましくは３．５以下、更に好ましくは２．０以下である。上記比（エポキシ基の数／フェノール性水酸基の数）が上記下限以上であると、エポキシ基の数が十分に多くなり、硬化物の耐熱性及び耐湿性がより一層高くなる。上記比（エポキシ基の数／フェノール性水酸基の数）が上記上限以下であると、フェノール性水酸基の数が十分に多くなり、エポキシ樹脂材料を充分に硬化させることができ、硬化物の耐熱性がより一層高くなる。
【００５５】
硬化剤が多量体（３量体）ではないシアネートエステル樹脂である場合、樹脂組成物中でのエポキシ樹脂のエポキシ基の数のシアネートエステル樹脂のシアネート基の数に対する比（エポキシ基の数／シアネート基の数）は、０．７５〜２．０であることが好ましい。硬化剤がシアネートエステル樹脂の多量体である場合には、樹脂組成物中でのエポキシ樹脂のエポキシ基の数のシアネートエステル樹脂のシアネート基の数に対する比（エポキシ基の数／シアネート基の数）は、１．５〜４．０であることが好ましく、更に好ましくは３．０〜３．８である。上記比（エポキシ基の数／シアネート基の数）が上記下限以上であると、エポキシ基の数が十分に多くなり、硬化物が脆くなり難く、粗化処理又は膨潤処理前の硬化物の耐薬品性が高くなることで粗化処理又は膨潤処理で硬化物が荒れ難くなる。上記比（エポキシ基の数／シアネート基の数）が上記上限以下であると、シアネート基の数が十分に多くなり、硬化不足が生じ難く、硬化物の耐熱性がより一層高くなる。
【００５６】
［充填剤］
本発明に係る樹脂組成物に含まれている充填剤は、ビニル基を有するシランカップリング剤により表面処理されている。上記充填剤としては、無機充填剤、有機充填剤及び有機無機複合充填剤等が挙げられる。なかでも、無機充填剤が好ましい。上記充填剤は、１種のみが用いられてもよく、２種以上が併用されてもよい。
【００５７】
上記無機充填剤としては、シリカ、タルク、クレイ、マイカ、ハイドロタルサイト、アルミナ、酸化マグネシウム、水酸化アルミニウム、窒化アルミニウム及び窒化ホウ素等が挙げられる。なかでも、シリカが好ましく、溶融シリカがより好ましい。シリカの使用により、硬化物の線膨張率をより一層低くすることができ、かつ粗化処理又はデスミア処理された硬化物の表面の表面粗さを効果的に小さくすることができる。シリカの形状は略球状であることが好ましい。
【００５８】
上記有機充填剤としては、ベンゾオキサジン樹脂、ベンゾオキサゾール樹脂、フッ素樹脂、アクリル樹脂及びスチレン樹脂等からなる粒子状物が挙げられる。
【００５９】
上記有機無機複合充填剤は、無機充填剤の表面に有機化合物が共有結合された化合物等が挙げられる。上記有機無機複合充填剤を構成する材料としては、例えばシリコン樹脂及びポリシルセスキオキサン等が挙げられる。
【００６０】
上記ビニル基を有するシランカップリング剤は、加水分解性シリル基とビニル基とを有する有機珪素化合物であることが好ましい。上記加水分解性シリル基は、アルコキシシリル基であることが好ましい。上記アルコキシシリル基としては、メトキシ基及びエトキシ基等が挙げられる。
【００６１】
上記ビニル基を有するシランカップリング剤の具体例としては、ビニルトリメトキシシラン、ビニルトリエトキシシラン、アリルトリメトキシシラン、アリルトリエトキシシラン、ｐ−スチリルトリメトキシシラン、３−メタクリロキシプロピルメチルジメトキシシラン、３−メタクリロキシプロピルトリメトキシシラン、３−メタクリロキシプロピルメチルジエトキシシラン、３−メタクリロキシプロピルトリエトキシシラン及び３−アクリロキシプロピルトリメトキシシラン等が挙げられる。穴又は凹凸を表面に有する部材に積層された場合に、樹脂組成物又はＢステージフィルムの表面の平坦性をより一層高める観点からは、上記ビニル基を有するシランカップリング剤は、アリルトリアルコキシシランであることが好ましく、アリルトリメトキシシラン又はアリルトリエトキシシランであることがより好ましい。
【００６２】
エポキシ樹脂と硬化剤との合計１００重量部に対する充填剤の含有量が１６０重量部以上であっても、穴又は凹凸を表面に有する部材に積層された場合に樹脂組成物又はＢステージフィルムの表面の平坦性を高め、更に樹脂組成物又はＢステージフィルムを各種パターンに積層又はラミネートした後の表面の平滑性を高め、各種パターンに積層又はラミネートされた樹脂組成物又はＢステージフィルムが硬化された後の硬化物の表面の平滑性を高め、さらには基板作成工程で生じる薬液処理によるウエット工程後の硬化物の表面の平滑性を高める観点からは、充填剤は、アミノ基を有するシランカップリング剤により表面処理されていることも好ましい。しかし、アミノ基を有するシランカップリング剤では、一般的に表面処理されたシリカなどの充填剤を含むスラリーが経時で色が変化しやすく、更に表面処理されたシリカなどの充填剤を含むスラリーを用いた樹脂組成物又はＢステージフィルムにおいても、経時で色が変化するという問題がある。これは経時で品質安定性が悪いことを示しており、主に外観上の課題があることを示している。従って、アミノ基を有するシランカップリング剤により表面処理された充填剤は、使用しないことが望ましい。
【００６３】
ビニル基を有するシランカップリング剤により表面処理された充填剤を溶剤に分散させたスラリーは、アミノフェニルシランカップリング剤などのアミノ基を有するシランカップリング剤により表面処理された充填剤を溶剤に分散させたスラリーと比較して、貯蔵安定性が比較的高い。従って、上記スラリーを大量に調製し、該スラリーを用いて樹脂組成物を調製することにより、樹脂組成物を効率よくかつ容易に得ることができる。更に、スラリーの使用により、樹脂組成物中での充填剤の分散性を高くすることができ、均質な硬化物を得ることができる。
【００６４】
上記充填剤の平均粒子径は、０．１〜２０μｍの範囲内であることが好ましい。上記平均粒子径は、好ましくは０．２μｍ以上、好ましくは２μｍ以下である。
【００６５】
樹脂組成物に含まれているエポキシ樹脂と硬化剤との合計１００重量部に対して、上記充填剤の含有量は１６０重量部以上、９００重量部以下である。上記充填剤の含有量が上記範囲内であると、熱による寸法安定性が十分に小さい硬化物を得ることができ、さらに積層後の樹脂組成物及びＢステージフィルムの表面の平坦性を十分に高めることができる。
【００６６】
硬化物の熱による寸法変化をより一層小さくする観点からは、エポキシ樹脂と硬化剤との合計１００重量部に対して、上記充填剤の含有量は、好ましくは２００重量部以上、より好ましくは２５０重量部以上、特に好ましくは３００重量部以上である。本発明における上記組成の採用により、充填剤の含有量が２００重量部以上又は３００重量部以上であっても、硬化物の線膨張率を充分に低くすることができ、更に積層後の樹脂組成物及びＢステージフィルムの表面の平坦性を充分に高めることができる。
【００６７】
積層後の樹脂組成物及びＢステージフィルムの表面の平坦性をさらに一層高める観点からは、上記エポキシ樹脂と上記硬化剤との合計１００重量部に対して、上記充填剤の含有量は、好ましくは６００重量部以下、特に好ましくは４００重量部以下である。
【００６８】
特に、ビスフェノールＳ型エポキシ樹脂ではなくビスフェノールＡ型エポキシ樹脂又はビスフェノールＦ型エポキシ樹脂を用いた場合には、硬化物の０〜５０℃での平均線膨張率を例えば１１ｐｐｍ／℃以下にするために、シリカ等の充填剤の含有量を４００重量部以上にしなければならないことがある。一方で、本発明における上記組成を採用し、かつビスフェノールＳ型エポキシ樹脂を用いることにより、充填剤の含有量が４００重量部以下であっても、硬化物の線膨張率を低くして、更に樹脂組成物又はＢステージフィルムの回路基板の穴又は凹凸に対する埋め込み性を良好にすることでき、さらには基板作成工程で生じる薬液処理によるウエット工程後の硬化物の表面を平滑にすることができる。
【００６９】
上記充填剤の含有量が少ないと、特にエポキシ樹脂と硬化剤との合計１００重量部に対して、上記充填剤の含有量が４００重量部以下であると、Ｂステージフィルム及び硬化物がより一層脆くなり難く、硬化物の表面に充填剤の脱離により形成された比較的大きな孔がより一層形成され難くなる。更に、上記充填剤の含有量が少ないと、特にエポキシ樹脂と硬化剤との合計１００重量部に対する上記充填剤の含有量が４００重量部以下であると、樹脂組成物又はＢステージフィルムの回路基板の穴又は凹凸に対する埋め込み性をより一層良好に保つことができ、硬化物の絶縁性をより一層高く保つことができ、更に粗化処理又はデスミア処理に用いられる液及びめっき液の過度のしみ込みを抑制できる。
【００７０】
また、エポキシ樹脂と硬化剤との合計１００重量部に対して、充填剤の含有量が４００重量部を超える場合と比較して、充填剤の含有量が４００重量部以下である場合には、回路基板などの部材上に樹脂組成物又はＢステージフィルムを積層し、硬化させたときに硬化物の表面の外観を良好にすることができ、充填剤の脱離により形成された比較的大きな孔が形成され難くなり、更に最低溶融粘度が比較的低くなるので、凹凸表面への樹脂組成物の埋め込み性をより一層良好にすることができる。さらには、基板作成工程で生じる薬液処理によるウエット工程後の硬化物の表面の平滑性を高めることができる。
【００７１】
樹脂組成物に含まれている全固形分（以下、全固形分Ｂと略記することがある）１００重量％中、上記充填剤の含有量は、好ましくは６１．５重量％以上、より好ましくは６６．７重量％以上、より好ましくは７１．４重量％以上、更に好ましくは７５．０重量％以上、好ましくは９０．０重量％以下、より好ましくは８５．７重量％以下、特に好ましくは８０．０重量％以下、最も好ましくは７９．５重量％以下である。「全固形分Ｂ」とは、エポキシ樹脂と硬化剤と充填剤と必要に応じて配合される固形分との総和をいう。「固形分」とは、不揮発成分であり、成形又は加熱時に揮発しない成分をいう。
【００７２】
［フェノキシ樹脂］
本発明に係る樹脂組成物は、フェノキシ樹脂を含んでいてもよい。該フェノキシ樹脂の使用により、樹脂組成物の回路の凹凸への追従性を高めることができ、更に粗化処理された硬化物の表面の表面粗さをより一層小さくすることができ、粗度を均一にすることができる。
【００７３】
上記フェノキシ樹脂は特に限定されない。該フェノキシ樹脂として、従来公知のフェノキシ樹脂を用いることができる。上記フェノキシ樹脂は、１種のみが用いられてもよく、２種以上が併用されてもよい。
【００７４】
上記フェノキシ樹脂としては、例えば、ビスフェノールＡ型の骨格、ビスフェノールＦ型の骨格、ビスフェノールＳ型の骨格、ビフェニル骨格、ノボラック骨格、及びナフタレン骨格などの骨格を有するフェノキシ樹脂等が挙げられる。上記フェノキシ樹脂の重量平均分子量は、５，０００〜１００，０００の範囲内であることが好ましい。上記フェノキシ樹脂の具体例としては、例えば、東都化成社製の「ＹＰ５０」、「ＹＰ５５」及び「ＹＰ７０」、並びにジャパンエポキシレジン社製の「１２５６Ｂ４０」、「４２５０」、「４２５６Ｈ４０」、「４２７５」、「ＹＸ６９５４ＢＨ３０」、「ＹＸ８１００ＢＨ３０」、「ＹＬ７６００ＤＭＡｃＨ２５」及び「ＹＬ７２１３ＢＨ３０」などが挙げられる。
【００７５】
樹脂組成物の硬化物の表面を粗化処理した後に、金属層を形成するためにめっき処理した場合に、硬化物と金属層との接着強度を高めることができるので、上記フェノキシ樹脂は、ビフェニル骨格を有することが好ましく、ビフェノール骨格を有することがより好ましい。
【００７６】
上記フェノキシ樹脂の含有量は特に限定されない。樹脂組成分に含まれている充填剤を除く全固形分（以下、上記全固形分Ａと略記することがある）１００重量％中、上記フェノキシ樹脂の含有量は０〜４０重量％の範囲内であることが好ましい。上記全固形分Ａ１００重量％中、上記フェノキシ樹脂の含有量は、より好ましくは２０重量％以下である。上記フェノキシ樹脂を用いなくてもよい。上記フェノキシ樹脂の含有量が上記上限以下であると、樹脂組成物又はＢステージフィルムの回路基板の穴又は凹凸に対する埋め込み性が良好になる。さらに、充填剤の含有量が比較的多い場合でも、樹脂組成物又はＢステージフィルムを各種パターンに積層又はラミネートした後の表面の平滑性をより一層高め、各種パターンに積層又はラミネートされた樹脂組成物又はＢステージフィルムが硬化された後の硬化物の表面の平滑性をより一層高めることができる。「全固形分Ａ」とは、エポキシ樹脂と硬化剤と必要に応じて配合される他の固形分との総和をいう。全固形分Ａには、充填剤は含まれない。「固形分」とは、不揮発成分であり、成形又は加熱時に揮発しない成分をいう。
【００７７】
［他の成分及び樹脂組成物の詳細］
本発明に係る樹脂組成物は、必要に応じて硬化促進剤を含んでいてもよい。該硬化促進剤は特に限定されず、従来公知の硬化促進剤を用いることができる。上記硬化促進剤は、１種のみが用いられてもよく、２種以上が併用されてもよい。
【００７８】
上記硬化促進剤としては、例えば、イミダゾール化合物、リン化合物、アミン化合物及び有機金属化合物等が挙げられる。
【００７９】
上記イミダゾール化合物としては、２−ウンデシルイミダゾール、２−ヘプタデシルイミダゾール、２−メチルイミダゾール、２−エチル−４−メチルイミダゾール、２−フェニルイミダゾール、２−フェニル−４−メチルイミダゾール、１−ベンジル−２−メチルイミダゾール、１−ベンジル−２−フェニルイミダゾール、１，２−ジメチルイミダゾール、１−シアノエチル−２−メチルイミダゾール、１−シアノエチル−２−エチル−４−メチルイミダゾール、１−シアノエチル−２−ウンデシルイミダゾール、１−シアノエチル−２−フェニルイミダゾール、１−シアノエチル−２−ウンデシルイミダゾリウムトリメリテイト、１−シアノエチル−２−フェニルイミダゾリウムトリメリテイト、２，４−ジアミノ−６−［２’−メチルイミダゾリル−（１’）］−エチル−ｓ−トリアジン、２，４−ジアミノ−６−［２’−ウンデシルイミダゾリル−（１’）］−エチル−ｓ−トリアジン、２，４−ジアミノ−６−［２’−エチル−４’−メチルイミダゾリル−（１’）］−エチル−ｓ−トリアジン、２，４−ジアミノ−６−［２’−メチルイミダゾリル−（１’）］−エチル−ｓ−トリアジンイソシアヌル酸付加物、２−フェニルイミダゾールイソシアヌル酸付加物、２−メチルイミダゾールイソシアヌル酸付加物、２−フェニル−４，５−ジヒドロキシメチルイミダゾール及び２−フェニル−４−メチル−５−ジヒドロキシメチルイミダゾール等が挙げられる。
【００８０】
上記リン化合物としては、トリフェニルフォスフィン等が挙げられる。
【００８１】
上記有機金属塩としては、ナフテン酸亜鉛、ナフテン酸コバルト、オクチル酸スズ、オクチル酸コバルト、ビスアセチルアセトナートコバルト（ＩＩ）及びトリスアセチルアセトナートコバルト（ＩＩＩ）等が挙げられる。
【００８２】
硬化物の電気絶縁性を高める観点からは、上記硬化促進剤は、イミダゾール化合物であることが特に好ましい。硬化物の電気絶縁性を高める観点からは、上記硬化促進剤は、有機金属化合物を含まないことが好ましい。
【００８３】
上記硬化促進剤の含有量は特に限定されない。樹脂組成物を効率的に硬化させる観点からは、エポキシ樹脂と硬化剤との合計１００重量部に対して、上記硬化促進剤の含有量は０．０１〜３重量部の範囲内であることが好ましい。
【００８４】
耐衝撃性、耐熱性、樹脂の相溶性及び作業性等の改善を目的として、樹脂組成物には、カップリング剤、着色剤、酸化防止剤、紫外線劣化防止剤、消泡剤、増粘剤、揺変性付与剤及び上述した樹脂以外の他の樹脂等を添加してもよい。
【００８５】
上記カップリング剤としては、シランカップリング剤、チタネートカップリング剤及びアルミニウムカップリング剤等が挙げられる。上記シランカップリング剤としては、ビニルシラン、アミノシラン、イミダゾールシラン及びエポキシシラン等が挙げられる。
【００８６】
上記カップリング剤の含有量は特に限定されない。上記全固形分Ａ１００重量％中、上記カップリング剤の含有量は０．０１〜３重量％の範囲内であることが好ましい。
【００８７】
上記他の樹脂としては、ポリフェニレンエーテル樹脂、ポリアセタール樹脂、ポリブチラール樹脂、ジビニルベンジルエーテル樹脂、ポリアリレート樹脂、ジアリルフタレート樹脂、ポリイミド樹脂、ベンゾオキサジン樹脂、ベンゾオキサゾール樹脂、ビスマレイミド樹脂及びアクリレート樹脂等が挙げられる。
【００８８】
本発明に係る樹脂組成物を得るために、溶剤を用いてもよい。該溶剤は、樹脂組成物中に含まれる成分に対して良好な溶解性を示すものであれば特に限定されない。上記溶剤としては、例えばアセトン、メタノール、エタノール、ブタノール、２−プロパノール、２−メトキシエタノール、２−エトキシエタノール、１−メトキシ−２−プロパノール、２−アセトキシ−１−メトキシプロパン、トルエン、キシレン、メチルエチルケトン、Ｎ，Ｎ−ジメチルホルムアミド、メチルイソブチルケトン、Ｎ−メチル−ピロリドン、ｎ−ヘキサン、シクロヘキサン、シクロヘキサノン及び混合物であるナフサ等が挙げられる。上記溶剤は、１種のみが用いられてもよく、２種以上が併用されてもよい。
【００８９】
本発明に係る樹脂組成物は、大部分の溶剤を揮発させて用いられることが好ましい。溶剤を揮発させるために、熱による硬化が進行し過ぎない程度に、加熱乾燥すればよい。溶剤を含む樹脂組成物を、例えば９０〜２００℃で１０〜１８０分間乾燥させることにより、ハンドリング性が良好な樹脂組成物を得ることができる。
【００９０】
本発明に係る樹脂組成物をフィルム状に成形する方法としては、例えば、押出機を用いて、樹脂組成物を溶融混練し、押出した後、Ｔダイ又はサーキュラーダイ等により、フィルム状に成形する押出成形法、樹脂組成物を有機溶剤等の溶剤に溶解又は分散させた後、キャスティングしてフィルム状に成形するキャスティング成形法、並びに従来公知のその他のフィルム成形法等が挙げられる。なかでも、薄型化を進めることができるので、押出成形法又はキャスティング成形法が好ましい。フィルムにはシートが含まれる。
【００９１】
樹脂組成物をフィルム状にし、回路の絶縁層として用いる場合、樹脂組成物により形成された層の厚さは、回路を形成する導体層の厚さ以上であることが好ましい。上記樹脂組成物により形成された層の厚さは、好ましくは５μｍ以上、好ましくは２００μｍ以下である。
【００９２】
本発明に係る樹脂組成物は、基材に含浸され、プリプレグとされてもよい。
【００９３】
上記基材としては、例えば金属、ガラス、カーボン、アラミド、ポリエステル又は芳香族ポリエステル等により形成された織布又は不織布、並びにフッ素系樹脂又はポリエステル系樹脂等により形成された多孔質膜等が挙げられる。
【００９４】
（プリント配線板）
次に、プリント配線板について説明する。
【００９５】
上記プリント配線板は、例えば、本発明に係る樹脂組成物により形成されたフィルムを用いて、該フィルムを加熱加圧成形することにより得られる。
【００９６】
上記フィルムに対して、片面又は両面に金属箔を積層できる。上記フィルムと金属箔とを積層する方法は特に限定されず、公知の方法を用いることができる。例えば、平行平板プレス機又はロールラミネータ等の装置を用いて、加熱しながら又は加熱せずに加圧しながら、上記フィルムを金属箔に積層できる。上記加熱の温度及び上記加圧の圧力は適宜変更することができ、特に限定されない。上記加熱の温度は、好ましくは６０℃以上、より好ましくは８０℃以上、好ましくは２２０℃以下、より好ましくは１８０℃以下である。上記加圧の圧力は、好ましくは０．５ＭＰａ以上、より好ましくは１ＭＰａ以上、好ましくは１０ＭＰａ以下、より好ましくは６ＭＰａ以下である。
【００９７】
（Ｂステージフィルム及び積層フィルム）
本発明に係る樹脂組成物をフィルム状に成形することにより、Ｂステージフィルムを得ることができる。
【００９８】
上述のような乾燥工程により得ることができる、ハンドリング性が良好なフィルム状の樹脂組成物をＢステージフィルムと称する。更に、ハンドリング性をより一層高めるために、完全硬化に至らない範囲で半硬化状態とされたフィルム状の樹脂組成物もＢステージフィルムと称する。
【００９９】
上記Ｂステージフィルムは、半硬化状態にある半硬化物である。半硬化物は、完全に硬化しておらず、硬化がさらに進行され得る。
【０１００】
上記Ｂステージフィルムの不揮発性の固形分１００重量部に対して、上記溶剤の含有量は、好ましくは０．１重量部以上、より好ましくは０．３重量部以上、好ましくは６重量部以下、より好ましくは３重量部以下である。上記溶剤の含有量が上記下限以上及び上記上限以下であると、Ｂステージフィルムの表面の粘着性が高くなりすぎず、ハンドリング性を高めることができる。さらに、Ｂステージフィルムを他の部材に積層した場合に、表面の平坦性を高めることができる。
【０１０１】
本発明に係る樹脂組成物は、基材と、該基材の一方の表面に積層されたＢステージフィルムとを備える積層フィルムを形成するために好適に用いることができる。積層フィルムのＢステージフィルムが、本発明に係る樹脂組成物により形成される。
【０１０２】
上記積層フィルムの上記基材としては、ポリエチレンテレフタレートフィルム及びポリブチレンテレフタレートフィルムなどのポリエステル樹脂フィルム、ポリエチレンフィルム及びポリプロピレンフィルムなどのオレフィン樹脂フィルム、ポリイミド樹脂フィルム、銅箔及びアルミニウム箔などの金属箔等が挙げられる。上記基材の表面は、必要に応じて、離型処理されていてもよい。
【０１０３】
（銅張り積層板及び回路基板）
本発明に係る樹脂組成物は、銅張り積層板を得るために好適に用いられる。上記銅張り積層板の一例として、銅箔と、該銅箔の一方の表面に積層されたＢステージフィルムとを備える銅張り積層板が挙げられる。この銅張り積層板のＢステージフィルムが、本発明に係る樹脂組成物により形成される。
【０１０４】
上記銅張り積層板の上記銅箔の厚さは特に限定されない。上記銅箔の厚さは、１〜５０μｍの範囲内であることが好ましい。また、Ｂステージフィルムを硬化した硬化物層と銅箔との接着強度を高めるために、上記銅箔は微細な凹凸を表面に有することが好ましい。凹凸の形成方法は特に限定されない。上記凹凸の形成方法としては、公知の薬液を用いた処理による形成方法等が挙げられる。
【０１０５】
また、本発明に係る樹脂組成物は、多層基板を得るために好適に用いられる。上記多層基板の一例として、回路基板と、該回路基板の表面上に積層された硬化物層とを備える回路基板が挙げられる。この多層基板の硬化物層が、上記樹脂組成物又は該樹脂組成物がフィルム状に成形されたＢステージフィルムを硬化させることにより形成される。上記硬化物層は、回路基板の回路が設けられた表面上に積層されていることが好ましい。上記硬化物層の一部は、上記回路間に埋め込まれていることが好ましい。本発明に係る樹脂組成物の使用により、上記回路間に上記硬化物層を十分に埋め込ませることができる。
【０１０６】
上記多層基板では、上記硬化物層の上記回路基板が積層された表面とは反対側の表面が粗化処理又はデスミア処理されていることが好ましく、粗化処理されていることがより好ましい。
【０１０７】
粗化処理方法は、従来公知の粗化処理方法を用いることができ特に限定されない。上記硬化物層の表面は、粗化処理の前に膨潤処理されていてもよい。
【０１０８】
また、上記多層基板は、上記硬化物層の粗化処理された表面に積層された銅めっき層をさらに備えることが好ましい。
【０１０９】
また、上記多層基板の他の例として、回路基板と、該回路基板の表面上に積層された硬化物層と、該硬化物層の上記回路基板が積層された表面とは反対側の表面に積層された銅箔とを備える回路基板が挙げられる。上記硬化物層及び上記銅箔が、銅箔と該銅箔の一方の面に積層されたＢステージフィルムとを備える銅張り積層板を用いて、上記Ｂステージフィルムを硬化させることにより形成されていることが好ましい。さらに、上記銅箔はエッチング処理されており、銅回路であることが好ましい。
【０１１０】
上記多層基板の他の例として、回路基板と、該回路基板の表面上に積層された複数の硬化物層とを備える回路基板が挙げられる。上記複数層の硬化物層の内の上記回路基板側とは反対の外側の表面に位置する硬化物層が、上記樹脂組成物又は該樹脂組成物がフィルム状に成形されたＢステージフィルムを硬化させることにより形成される。上記外側の表面に位置する硬化物層は、回路基板の回路が形成された表面上に積層されていることが好ましい。上記多層基板は、樹脂組成物又は該樹脂組成物がフィルム状に成形されたＢステージフィルムを硬化させることにより形成されている上記硬化物層の少なくとも一方の表面に積層されている回路をさらに備えることが好ましい。
【０１１１】
図１に本発明の一実施形態に係る樹脂組成物を用いた多層基板を模式的に部分切欠正面断面図で示す。
【０１１２】
図１に示す多層基板１１では、回路基板１２の上面１２ａに、複数層の硬化物層１３〜１６が積層されている。複数層の硬化物層のうち、回路基板１２側とは反対の外側の表面に位置する硬化物層１６以外の硬化物層１３〜１５には、上面の一部の領域に金属層１７が形成されている。金属層１７は回路である。すなわち、積層された硬化物層１３〜１６の各層間に、金属層１７がそれぞれ配置されている。下方の金属層１７と上方の金属層１７とは、図示しないビアホール接続及びスルーホール接続の内の少なくとも一方により互いに接続されている。
【０１１３】
多層基板１１では、硬化物層１３〜１６が、本発明に係る樹脂組成物又は該樹脂組成物がフィルム状に成形されたＢステージフィルムを硬化させることにより形成されている。本実施形態では、硬化物層１３〜１６の表面が粗化処理又はデスミア処理されているので、硬化物層１３〜１６の表面に図示しない微細な孔が形成されている。また、微細な孔の内部に金属層１７が至っている。従って、硬化物層１３〜１６と金属層１７との接着強度を高めることができる。また、多層基板１１では、金属層１７の幅方向寸法（Ｌ）と、金属層１７が形成されていない部分の幅方向寸法（Ｓ）とを小さくすることができる。
【０１１４】
（粗化処理及び膨潤処理）
本発明に係る樹脂組成物を予備硬化させることにより得られた予備硬化物の表面に微細な凹凸を形成するために、予備硬化物は粗化処理されることが好ましい。粗化処理の前に、予備硬化物は膨潤処理されることが好ましい。硬化物は、予備硬化の後、かつ粗化処理される前に、膨潤処理されており、さらに粗化処理の後に硬化されていることが好ましい。ただし、予備硬化物は、必ずしも膨潤処理されなくてもよい。
【０１１５】
上記膨潤処理の方法としては、例えば、エチレングリコールなどを主成分とする化合物の水溶液又は有機溶媒分散溶液などにより、予備硬化物を処理する方法が用いられる。具体的には、例えば、上記膨潤処理は、４０重量％エチレングリコール水溶液等を用いて、処理温度３０〜８５℃で１〜２０分間、予備硬化物を処理することにより行なわれる。上記膨潤処理の温度は５０〜８５℃の範囲内であることが好ましい。上記膨潤処理の温度が低すぎると、膨潤処理に長時間を要し、更に硬化物と金属層との粗化接着強度が低くなる傾向がある。
【０１１６】
上記粗化処理には、例えば、マンガン化合物、クロム化合物又は過硫酸化合物などの化学酸化剤等が用いられる。これらの化学酸化剤は、水又は有機溶剤が添加された後、水溶液又は有機溶媒分散溶液として用いられる。
【０１１７】
上記マンガン化合物としては、過マンガン酸カリウム又は過マンガン酸ナトリウム等が挙げられる。上記クロム化合物としては、重クロム酸カリウム又は無水クロム酸カリウム等が挙げられる。上記過硫酸化合物としては、過硫酸ナトリウム、過硫酸カリウム又は過硫酸アンモニウム等が挙げられる。
【０１１８】
上記粗化処理の方法は特に限定されない。上記粗化処理の方法として、例えば、３０〜９０ｇ／Ｌ過マンガン酸又は過マンガン酸塩溶液及び３０〜９０ｇ／Ｌ水酸化ナトリウム溶液を用いて、処理温度３０〜８５℃及び１〜１０分間の条件で、１回又は２回、予備硬化物を処理する方法が好適である。上記粗化処理の温度は５０〜８５℃の範囲内であることが好ましい。
【０１１９】
（デスミア処理）
また、本発明に係る樹脂組成物を予備硬化させることにより得られた予備硬化物又は硬化物に、貫通孔が形成されることがある。上記多層基板などでは、貫通孔として、ビア又はスルーホール等が形成される。例えば、ビアは、ＣＯ２レーザー等のレーザーの照射により形成できる。ビアの直径は特に限定されないが、６０〜８０μｍ程度である。上記貫通孔の形成により、ビア内の底部には、硬化物層に含まれている樹脂成分に由来する樹脂の残渣であるスミアが形成されることが多い。
【０１２０】
上記スミアを除去するために、硬化物層の表面は、デスミア処理されることが好ましい。デスミア処理が粗化処理を兼ねることもある。
【０１２１】
上記デスミア処理には、上記粗化処理と同様に、例えば、マンガン化合物、クロム化合物又は過硫酸化合物などの化学酸化剤等が用いられる。これらの化学酸化剤は、水又は有機溶剤が添加された後、水溶液又は有機溶媒分散溶液として用いられる。
【０１２２】
上記デスミア処理の方法は特に限定されない。上記デスミア処理の方法として、例えば、３０〜９０ｇ／Ｌ過マンガン酸又は過マンガン酸塩溶液及び３０〜９０ｇ／Ｌ水酸化ナトリウム溶液を用いて、処理温度３０〜８５℃及び１〜１０分間の条件で、１回又は２回、予備硬化物又は硬化物を処理する方法が好適である。上記デスミア処理の温度は５０〜８５℃の範囲内であることが好ましい。
【０１２３】
本発明に係る樹脂組成物の使用により、デスミア処理された硬化物の表面の表面粗さを十分に小さくすることができる。
【０１２４】
以下、実施例及び比較例を挙げることにより、本発明を具体的に説明する。本発明は、以下の実施例に限定されない。
【０１２５】
実施例及び比較例では、以下に示す材料を用いた。
【０１２６】
（エポキシ樹脂）
ビスフェノールＳ型エポキシ樹脂（ＤＩＣ社製「ＥＸＡ−１５１７」、エポキシ当量２３７）
【０１２７】
（硬化剤）
フェノール化合物溶液Ａ（アミノトリアジン骨格を有するフェノール硬化剤、ＤＩＣ社製「ＬＡ３０１８−５０Ｐ」、水酸基当量１５１、固形分５０重量％とプロピレングリコールモノメチルエーテル５０重量％とを含む）
シアネートエステル樹脂溶液Ａ（シアネートエステル硬化剤、ビスフェノールＡジシアネートがトリアジン化され、三量体とされたプレポリマー、Ｌｏｎｚａ社製「ＢＡ２３０Ｓ−７５」、シアネート当量２３０、固形分７５重量％とメチルエチルケトン２５重量％とを含む）
【０１２８】
シアネートエステル樹脂溶液Ｂ（シアネートエステル硬化剤、ビスフェノールＡジシアネートがトリアジン化され、３量体とされたプレポリマーと、３量化されたプレポリマーに対して少量（１０重量％以下）のエラストマーを含む、Ｌｏｎｚａ社製「ＢＡ３０００Ｓ」、シアネート当量２１５、固形分７５重量％とメチルエチルケトン２５重量％とを含む）
【０１２９】
（硬化促進剤）
イミダゾール化合物（２−フェニル−４−メチルイミダゾール、四国化成社製「２Ｐ４ＭＺ」）
【０１３０】
（充填剤）
ビニルシラン処理シリカを含むスラリーＡ（アドマテックス社製「ＳＣ２０５０ＨＮＦ」、平均粒子径０．５μｍの溶融シリカ、シリカ１００重量部がビニルシラン（アリルトリメトキシシラン）０．５重量部で表面処理されている、固形分７０重量％とシクロヘキサノン３０重量％とを含む）
【０１３１】
アミノフェニルシラン処理シリカを含むスラリーＢ（アドマテックス社製「ＳＣ２０５０ＨＮＫ」、平均粒子径０．５μｍの溶融シリカ、シリカ１００重量部がアミノフェニルシラン（Ｎ−フェニル−３−アミノプロピルトリメトキシシラン）０．５重量部で表面処理されている、固形分７０重量％とシクロヘキサノン３０重量％とを含む）
【０１３２】
エポキシシラン処理シリカを含むスラリーＣ（アドマテックス社製「ＳＣ２０５０ＨＮＤ」、平均粒子径０．５μｍの溶融シリカ、シリカ１００重量部がエポキシシラン（３−グリシドキシプロピルトリメトキシシラン）０．５重量部で表面処理されている、固形分７０重量％とシクロヘキサノン３０重量％とを含む）
【０１３３】
（実施例１）
ビニルシラン処理シリカを含むスラリーＡ（アドマテックス社製「ＳＣ２０５０ＨＮＦ」）７９．８重量部（溶剤を含む）と、フェノール化合物溶液Ａ（ＤＩＣ社製「ＬＡ３０１８−５０Ｐ」）７．８重量部（溶剤を含む）と、ビスフェノールＳ型エポキシ樹脂（ＤＩＣ社製「ＥＸＡ−１５１７」）１２．２重量部と、イミダゾール化合物（四国化成社製「２Ｐ４ＭＺ」）０．２重量部とを混合し、均一な液となるまで常温で攪拌し、樹脂組成物ワニスを得た。
【０１３４】
離型処理された透明なポリエチレンテレフタレート（ＰＥＴ）フィルム（リンテック社製「ＰＥＴ５０１１  ５５０」、厚み５０μｍ）を用意した。このＰＥＴフィルムの離型処理された面上にアプリケーターを用いて、乾燥後の厚みが５０μｍとなるように、得られた樹脂組成物ワニスを塗工した。次に、１００℃のギアオーブン内で３分間乾燥して、縦２００ｍｍ×横２００ｍｍ×厚み５０μｍの樹脂シートの未硬化物とポリエチレンテレフタレートフィルムとの積層フィルムを作製した。次に、積層フィルムからポリエチレンテレフタレートフィルムを剥がし、樹脂シートの未硬化物を１８０℃のギアオーブン内で８０分間加熱して、樹脂シートの一次硬化物を作製した。
【０１３５】
（実施例２〜３及び比較例１〜４）
使用した材料の種類及び配合量（固形分重量部）を下記の表１に示すように変更したこと以外は実施例１と同様にして、積層フィルム及び樹脂シートの一次硬化物を作製した。
【０１３６】
（評価）
（１）平均線膨張率
得られた樹脂シートの一次硬化物を、１９０℃で３時間加熱し、更に硬化させ、硬化物Ａを得た。得られた硬化物Ａを、３ｍｍ×２５ｍｍの大きさに裁断した。線膨張率計（セイコーインスツルメンツ社製「ＴＭＡ／ＳＳ１２０Ｃ」）を用いて、引張り荷重３．３×１０−２Ｎ、昇温速度５℃／分の条件で、裁断された硬化物の０〜５０℃における平均線膨張率を測定した。
【０１３７】
（２）ラミネート性（凹凸表面への埋め込み性）
銅張り積層板（厚さ１５０μｍのガラスエポキシ基板と厚さ２５μｍの銅箔との積層体）を用意した。銅箔をエッチング処理し、Ｌ／Ｓが５０μｍ／５０μｍ及び長さが１ｃｍである銅パターンを２６本作製し、凹凸基板を得た。
【０１３８】
実施例及び比較例で得られた樹脂シートの未硬化物（厚さ５０μｍ）を凹凸基板の凹凸表面に重ねて、名機製作所製真空加圧式ラミネーター機（型番ＭＶＬＰ−５００）を用い、ラミネート圧０．４ＭＰａ及びラミネート温度９０℃で２０秒、更にプレス圧力０．８ＭＰａ及びプレス温度９０℃で２０秒の各条件で、ラミネート及びプレスした。このようにして、凹凸基板上に樹脂シートの未硬化物が積層されている積層体を得た。
【０１３９】
得られた積層体において、樹脂シートの未硬化物を１７０℃で６０分加熱した後に１９０℃で１８０分加熱して、硬化物Ｃを得た。
【０１４０】
ＪＩＳ  Ｂ０６０１−１９９４に準拠して、凹凸表面に埋め込まれた硬化物Ｃの上面の算術平均粗さＲａを測定した。算術平均粗さＲａは、Ｖｅｅｃｏ社製のＷＹＫＯを用いて測定した。
【０１４１】
（３）粗化処理された硬化物の表面の算術平均粗さＲａ
実施例及び比較例で得られた積層フィルムを、樹脂シートの未硬化物が、ガラスエポキシ基板（ＦＲ−４、品番「ＣＳ−３６６５」、利昌工業社製）側となるようにセットした。積層フィルムとガラスエポキシ基板とを、１００℃に加熱した平行平板プレス機を用いて、減圧下で０．５ＭＰａで６０分間加圧加熱し、樹脂シートの一次硬化物を含む積層体を得た。その後、ポリエチレンテレフタレートフィルムを剥がし、ガラスエポキシ基板と予備硬化物との積層体を得た。その後、予備硬化物を、下記の（ａ）膨潤処理をした後、下記の（ｂ）過マンガン酸塩処理すなわち粗化処理をした。
【０１４２】
（ａ）膨潤処理：
６０℃の膨潤液（スウェリングディップセキュリガントＰ、アトテックジャパン社製）に、上記積層体を入れて、２０分間揺動させた。その後、純水で洗浄した。
【０１４３】
（ｂ）過マンガン酸塩処理：
７５℃の過マンガン酸カリウム（コンセントレートコンパクトＣＰ、アトテックジャパン社製）粗化水溶液に、上記積層体を入れて、２０分間揺動させ、ガラスエポキシ基板上に粗化処理された硬化物を得た。得られた硬化物を、２３℃の洗浄液（リダクションセキュリガントＰ、アトテックジャパン社製）により２分間洗浄した後、純粋でさらに洗浄した。
【０１４４】
１２０℃のギアオーブン中で２時間乾燥し、冷却した後、ＪＩＳ  Ｂ０６０１−１９９４に準拠して、粗化処理された硬化物の表面の算術平均粗さＲａを測定した。
【０１４５】
（４）貯蔵安定性
シランカップリング剤により表面処理されたシリカを含むスラリーを得た後に、２３℃で１週間保管した。初期のシリカを含むスラリーの色と比較して、保管後のシリカを含むスラリーの色が目視で変化していない場合を「○」、変化している場合を「×」として結果を下記の表１に示した。
【０１４６】
結果を下記の表１に示す。
【０１４７】
【表１】
2012041510.tif 000003
【０１４８】
上記表１に示す結果から、ビニルシラン処理シリカを含むスラリーを用いた樹脂組成物及びアミノフェニルシラン処理シリカを含むスラリーを用いた樹脂組成物では、凹凸基板上に形成した硬化物の上面の凹凸が小さいことがわかる。さらに、エポキシ樹脂と硬化剤との合計１００重量部に対する充填剤が１６０重量部以上である樹脂組成物では、０〜５０℃での硬化物の平均線膨張率が低いことがわかる。また、ビニルシラン処理シリカを含むスラリー及びエポキシシラン処理シリカを含むスラリーでは、シリカを含むスラリーの貯蔵安定性が高いことがわかる。
【符号の説明】
【０１４９】
１１…多層基板
１２…回路基板
１２ａ…上面
１３〜１６…硬化物層
１７…金属層
【図１】
2012041510.tif 000004